(57)【要約】【課題】基材に対し均一なラビング処理ができ、配向膜規制力のばらつきの小さい光学補償フィルムの製造方法を提供することを目的とする。【解決手段】帯状可撓性のウエブ２６上に塗布装置２１Ａで配向膜形成材料層を塗布し、ラビング布を貼り付けたラビングローラ７２を回転させてラビング処理する。ラビングローラ７２の回転数をラビング処理開始から所定時間は第１の回転数とし、所定時間経過後は第１の回転数より小さい第２の回転数とすることでラビング処理し、配向膜を形成する。その後、ウエブ２６上に液晶化合物を含む塗布液を塗布装置２１Ｂで塗布し、液晶化合物層を形成する。【選択図】  図１
2009003368.tif 000002
【特許請求の範囲】
【請求項１】
液晶表示装置に使用される光学補償フィルムの製造方法であって、
(a)基材上に配向膜形成材料層を塗布する工程と、
(b)前記配向膜形成材料層が塗布された基材を、ラビング布を貼り付けたラビングローラを用いて、ラビング処理開始時から所定時間は第１の回転数でラビング処理し、所定時間経過後は第１の回転数より小さい第２の回転数でラビング処理し、配向膜を形成する工程と、
(c)前記配向膜上に液晶化合物を含む塗布液を塗布する工程と、
(d)前記塗布液から液晶化合物層を形成する工程と、を有することを特徴とする光学補償フィルムの製造方法。
【請求項２】
前記第１の回転数と前記第２の回転数の差が３０〜３００ｒｐｍである請求項１記載の光学補償フィルムの製造方法。
【請求項３】
前記ラビング処理が、単位面積当たり３００〜６００Ｎｍ/ｍ2のラビング仕事量の範囲内に制御される請求項１又は２記載の光学補償フィルムの製造方法。
【請求項４】
前記ラビング仕事量が、ラビング処理後の液晶化合物層の消光度に基づいて制御される請求項３記載の光学補償フィルムの製造方法。
【請求項５】
前記基材が帯状可撓性の支持体である請求項１〜４の何れか１記載の光学補償フィルムの製造方法。
【請求項６】
前記液晶化合物層を形成する工程が、乾燥処理、加熱処理及び紫外線照射処理を含む請求項１〜５何れか１記載の光学補償フィルムの製造方法。
【発明の詳細な説明】
【技術分野】
【０００１】
光学補償フィルムの製造方法に関し、特に均一な配向膜を形成できる光学補償フィルムの製造方法に関する。
【背景技術】
【０００２】
従来、配向機能が付与された配向膜が、液晶化合物を基材表面に均一に配列させる手段として利用されている。一般的に、ラビング布を利用したラビング処理が、配向膜に配向機能を付与するため、基材に対し施される。このとき配向膜の配向規制力が弱いと液晶化合物の配向が均一とならないため、光漏れを生じて液晶表示装置のコントラストが低下し、輝点故障の原因となる。特に、ＴＶ用途に用いられる広視野角、高コントラストな光学補償フィルムにおいて、外観特性（輝点故障が極めて少ない）に優れた光学補償フィルムが求められている。そのため、基材に均一なラビング処理を行うことが必要で、ラビング処理に使用されるラビング布のパイル糸が配向膜に対し一定方向に配列されていることが重要となる。
【０００３】
ラビング布は、その布幅が織機により定められ、一般に、ラビング布の長手方向、つまり経糸方向にパイル糸が揃うように製造されている。
【０００４】
一方、光学補償フィルムの幅は、ラビング布の幅より広いため、ラビング布の経糸方向がラビングローラの回転方向と直交するよう、ラビング布がラビングローラに貼合される。つまり、パイル糸の方向がラビングローラの回転方向と直交する位置関係となる。
【０００５】
このため、ラビング布のパイル糸方向を緯糸方向に配列させた後に、ラビング布を裁断する技術が開示されている（特許文献１）。また、ラビング処理中にラビング布に導電性ラビング布調整部材を接触させてパイル糸の向きをラビング回転方向に揃えてラビング処理することが提案されている（特許文献２）。
【特許文献１】特表２００４−５２２２１０号公報
【特許文献２】特開平１１−００７０１９号公報
【発明の開示】
【発明が解決しようとする課題】
【０００６】
しかし、特許文献１の方法では、経糸が緯糸より長いなど布の使用が限定され、供給性の観点から複数の布を用いた生産をする場合に問題となる。また、特許文献２の方法では、ラビング布を貼り替えた直後はパイル糸の配列が十分でなく、ラビング処理後の配向膜規制力にばらつきが生じる。そのため液晶化合物を積層した光学補償フィルムに配向不良が生じ、液晶表示装置の光漏れ、輝点欠陥の原因となる。
【０００７】
本発明はこのような事情に鑑みてなされたもので、基材に対し均一なラビング処理ができ、配向膜規制力のばらつきの小さい光学補償フィルムの製造方法を提供することを目的とする。
【課題を解決するための手段】
【０００８】
前記目的を達成するために、本発明の光学補償フィルムの製造方法は、液晶表示装置に使用される光学補償フィルムの製造方法であって、(a)基材上に配向膜形成材料層を塗布する工程と、 (b)前記配向膜形成材料層が塗布された基材を、ラビング布を貼り付けたラビングローラを用いて、ラビング処理開始時から所定時間は第１の回転数でラビング処理し、所定時間経過後は第１の回転数より小さい第２の回転数でラビング処理し、配向膜を形成する工程と、(c)前記配向膜上に液晶化合物を含む塗布液を塗布する工程と、(d)前記塗布液から液晶化合物層を形成する工程と、を有することを特徴とする。
【０００９】
本発明によれば、ラビング処理中にラビングローラの回転数をラビング処理開始時後その経過時間に応じて漸減することで、ラビング処理開始時からラビング布のパイル糸の配列方向が所定の傾斜角となるよう配列される。パイル糸がラビング処理開始時から所定の傾斜角となるよう配列されるので、ラビング布を貼り替えた直後から基材に対し均一なラビング処理ができ、配向膜規制力のばらつきが小さい光学補償フィルムを効率よく得ることができる。
【００１０】
本発明の光学補償フィルムの製造方法は、前記発明において、前記第１の回転数と前記第２の回転数の差が３０〜３００ｒｐｍであることを特徴とする。回転数の差をこの範囲内に制御することで回転数の変化に伴う配向膜規制力のばらつきを低くすることが可能となる。
【００１１】
本発明の光学補償フィルムの製造方法は、前記発明において、前記ラビング処理が、単位面積当たり３００〜６００Ｎｍ/ｍ２のラビング仕事量の範囲内に制御されることを特徴とする。ラビングローラの回転数の制御に加えて、ラビング処理時の単位面積当たりのラビング仕事量を所定の範囲とすることで、液晶表示装置の光漏れ、輝点欠陥の少ない光学補償フィルムを得ることができる。
【００１２】
本発明の光学補償フィルムの製造方法は、前記発明において、前記ラビング仕事量が、ラビング処理後の液晶化合物層の消光度に基づいて制御されることを特徴とする。ラビング仕事量が、液晶化合物層の消光度をモニターすることにより制御されるので、より配向膜規制力のばらつきが小さい光学補償フィルムを得ることができる。消光度とは、「本発明の光学補償フィルムの消光度をいい、クロスニコルに配置した２枚の偏光板間に、透過率が最小になるように本発明の光学補償フィルムを配置した時に測定される透過率である。透過率の測定波長は５５０ｎｍであり、パラニコル配置の偏光板の透過率を１００％とする。」をいう。つまり、消光度をモニターすることは最終製品に近い状態をモニターすることを意味し、その観察結果がラビング処理に反映されるので、光学補償フィルムの安定した製造が可能となる。
【００１３】
本発明の光学補償フィルムの製造方法は、前記発明において、前記基材が帯状可撓性の支持体であることを特徴とする。帯状可撓性の支持体から製造される光学補償フィルムの輝点故障の発生を防止するためである。
【００１４】
本発明の光学補償フィルムの製造方法は、前記発明において、前記液晶化合物層を形成する工程が、乾燥処理、加熱処理及び紫外線照射処理を含むことが好ましい。
【発明の効果】
【００１５】
本発明によれば、ラビング処理開始時から所定時間は第１の回転数でラビング処理し、所定時間経過後は第１の回転数より小さい第２の回転数で処理し、配向膜を形成することでラビング布のパイル糸の配列方向を所定の傾斜角となるよう矯正する。パイル糸がラビング処理中に所定の傾斜角となるよう矯正されるので、基材に対し均一なラビング処理ができ、配向膜規制力のばらつきが小さい光学補償フィルムを得ることができる。
【発明を実施するための最良の形態】
【００１６】
以下添付図面に従って本発明の好ましい実施の形態について、光学補償フィルムを例にして説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。
【００１７】
本発明に係る光学補償フィルムの製造方法を図１の製造ラインを参照に説明する。光学フィルムの製造ライン２０では、帯状可撓性の支持体であるウエブ２６が送り出し機６６から送り出される。ウエブ２６はガイドローラ６８によってガイドされて、除塵機２５Ａを経るよう構成されている。ウエブ２６の表面に付着した塵が、除塵機２５Ａにより除去される。
【００１８】
バー塗布装置２１Ａが、除塵機２５Ａの下流には設けられており、配向膜形成用樹脂を含む塗布液がウエブ２６に塗布される。この下流には、乾燥ゾーン７６Ａ、加熱ゾーン７８Ａが順次設けられており、ウエブ２６上に配向膜形成材料層が形成される。
【００１９】
尚、バー塗布装置以外の塗布手段を採用してもよい。他の塗布手段として、グラビアコータ、ロールコータ（トランスファロールコータ、リバースロールコータ等）、ダイコータ、エクストルージョンコータ、ファウンテンコータ、カーテンコータ、ディップコータ、スプレーコータ又はスライドホッパ等が採用できる。
【００２０】
塗布液の塗布、乾燥後、ウエブ２６はガイドローラ６８によってガイドされて、ラビング処理装置７０に搬送される。ラビング処理装置７０は、配向膜形成材料層にラビング処理を施すための装置である。本例のラビング処理装置７０は、１段構成のラビングローラ７２を備えている。パイル糸を織り込んだラビング布が、ラビングローラ７２に貼り付けられている。尚、ラビング処理装置７０は、複数段のローラを有する構成とすることもできる。
【００２１】
ラビング処理装置７０は、ラビングローラ７２を矢印Ｆ方向、ウエブ２６の走行方向と反対方向に、１０〜１０００ｒｐｍ程度まで回転速度を制御することができるよう構成されている。ラビングローラ７２の形状はローラ状で、たとえば、その外径５０〜５００ｍｍである。その長さは、ラビング角度をつけた状態でもウエブ２６の幅より若干長くなるよう設定されている。また、ラビング処理装置７０は、任意のラビング角度に調整できるように、ウエブ２６の走行方向に対して水平面で回転自在となるよう構成されている。
【００２２】
ラビングローラ７２の上方には、図示しないローラステージが設けられている。バックアップローラ８６、８８が、ローラステージの下面にスプリングを介してラビングローラ７２と干渉しない位置に、回動自在に取り付けられている。バックアップローラ８６、８８には、ラビング時のテンションの管理を行うため、ウエブ２６のテンションを検出する張力検出器が取り付けられている。
【００２３】
更に、バックアップローラ８６、８８は上下に移動可能で、ウエブ２６のラビングローラ７２へのラップ角が、バックアップローラ８６、８８を上下に移動させることで調整される。
【００２４】
エアノズル５０が、ラビングローラ７２の上方に設けられている。エアノズル５０はウエブ２６の裏面側に気体（空気、窒素ガス等）を噴き付けることができ、エアノズル５０からの気体によりウエブ２６がラビングローラ７２に押し付けられる。
【００２５】
ラビング処理では、ラビングローラ７２をウエブ２６の走行方向と逆方向に回転させながら、ラビング布のパイル糸で配向膜形成材料層を擦こすることで、配向膜形成材料層に配向規制力が付与される。パイル糸が配向膜形成材料層に適切に接触できるよう、ウエブ２６に所定の圧力が、バックアップローラ８６、８８及びエアノズル５０からの気体により加えられる。
【００２６】
ラビング処理装置７０の下流には除塵機２５Ｂが設けられており、ウエブ２６の表面に付着した塵が除塵機２５Ｂにより取り除かれる。除塵機２５Ｂの下流にはバー塗布装置２１Ｂが設けられており、ディスコネマティック液晶を含む塗布液がウエブ２６に塗布される。バー塗布装置２１Ｂの構成は、既述のバー塗布装置２１Ａと同じであっても良い。
【００２７】
バー塗布装置２１Ｂの下流には、乾燥ゾーン７６Ｂ、加熱ゾーン７８Ｂが順次設けられており、ウエブ２６上に液晶層が形成できるようになっている。更に、この下流には紫外線ランプ８０が設けられており、紫外線照射により、液晶を架橋させ、所望のポリマーが形成される。そして、検査装置９０で検査され、ラミネート機９２より送り出される保護フィルム９４がウエブ２６にラミネートされ、この下流に設けられた巻取り機８２により、ポリマーが形成されたウエブ２６が巻き取られる。
【００２８】
次に、本発明の光学補償フィルムに製造方法におけるラビング処理を、図２を参照に説明する。図２（ａ）に示すように、ラビング布の原反から裁断されたラビング布１が、両面テープなどで、ラビングローラ７２に貼合わされる。特に、ラビング布１を新布に変えた直後、パイル糸２の向きは不揃いの状態となっている。
【００２９】
次に、図２（ｂ）に示すように、ウエブ２６は、ラビングローラ７２に対して所定のラップ角で接触するよう、図示しないバックアップローラ及びノズルからの気体で押圧される。ラビングローラ７２は、ウエブ２６の走行方向と逆方向に比較的高速の第１の回転数、例えば５００ｒｐｍ〜７００ｒｐｍで回転される。ラビング処理では、ラビング布１のパイル糸２が、ウエブ２６上の配向膜形成材料層を擦ることで、配向規制力が付与された配向膜が形成される。それと同時、配向膜形成材料層を擦ることで、パイル糸２の矯正が行われる。
【００３０】
次に、図２（ｃ）は、ラビングローラ７２を第１の回転数で、ラビング処理開始時から所定時間ラビング処理した後の、パイル糸２の状態を示している。本発明において、ラビング処理開始から所定時間、ラビングローラ７２を比較的高速の第１の回転数で回転させることで、パイル糸２の方向が比較的短時間で所定の傾斜角を持つよう矯正される。
【００３１】
その後、第１の回転数より低い第２の回転数、例えば４００ｒｐｍ〜５００ｒｐｍでラビング処理が行われるで、パイル糸２の配列が行われたラビング布でラビング処理するので、基材に対し均一なラビング処理ができ、配向膜規制力のばらつきが小さい光学補償フィルムを得ることができる。
【００３２】
本発明と異なり、ラビング処理開始時にラビングローラを比較的低速で回転させながらラビング処理を行うと、パイル糸の配列に時間を要することになる。その結果、光学補償フィルムの配向膜の配向規制力にバラツキが生じ易くなり、輝点欠陥が発生するおそれがある。
【００３３】
また、ラビングローラをラビング処理開始時には比較的高速で回転し、その回転数を維持した場合、パイル糸が配向膜形成材料層を強く擦りすぎることになる。その結果、光学補償フィルムの配向膜の配向規制力にバラツキが生じ易くなり、輝点欠陥が発生するおそれがある。
【００３４】
ラビングロールの第１の回転数と第２の回転数の差は、３０〜３００ｒｐｍであることが好ましく。回転数の差をこの範囲とすることで、回転数の変化に伴う配向膜規制力のばらつきを低くすることが可能となる。その意味で、より好ましくは、５０〜２００ｒｐｍである。
【００３５】
また、本発明の光学補償フィルムの製造方法は、ラビングローラの回転数の制御に加えて、ラビング処理の単位面積当たりのラビング仕事量を３００〜６００Ｎｍ/ｍ２の範囲内に制御することを特徴としている。単位面積当たりのラビング仕事量について図を参照に説明する。
【００３６】
一般に、仕事量は、図３（ａ）に示すように、物体に力Ｆ（Ｎ）が加えられ、その物体が加えられた力の向きにＳ（ｍ）だけ移動したとき、仕事量の大きさＬ（Ｎｍ）は、Ｌ＝Ｆ・Ｓ・・・(1)で求められる。また、図３（ｂ）に示すように、重量Ｗの物体を水平な床面上をＳだけ移動したとき、動摩擦係数をμとすると仕事量の大きさＬは、Ｌ＝μ・Ｗ・Ｓ・・・(2)で求められる。ラビング仕事量を求めるには、ラビング処理におけるμ、Ｗ及びＳを求めることになる。
【００３７】
図４は、バックアップローラ８６，８８、エアノズル５０とラビングローラ７２の位置関係を示す要部拡大図であり、（ａ）は、正面図であり、（ｂ）は、右側面図である。ラビング処理装置７０は、ラビングローラ７２の上流側と下流側に配置されたバックアップローラ８６,８８を備えている。ラビング処理装置７０において、ウエブ２６は一定の搬送張力Ｔ（Ｎ）、搬送速度Ｖ（ｍ／ｍｉｎ）で矢印方向に走行する。走行するウエブ２６は、バックアップローラ８６、８８の下方向の力により、所定のラップ角θ、Ｆ１の力でラビングローラ７２に押し付けられる。
【００３８】
また、エアノズル５０は、ウエブ２６の幅と略同一長さを有している。空気の噴出し口である先端部５０Ａが、ラビングローラ７２の軸心と平行になるように配置されている。この気体噴き付け位置は、ウエブ２６のラップ角を二等分する中心線上である。ウエブ２６の裏面に、ウエブ２６の幅方向に均一な圧力Ｐ（Ｐａ）で気体が、幅Ｓ０（ｍ）で噴き付けられる。気体の吹き付けによりウエブ２６がＦ２の力でラビングローラ７２に押し付けられる。
【００３９】
ラビング処理中においては、ラビングローラ７２は、所定の回転数Ｎ（ｒｐｍ）で、ウエブ２６の走行方向と逆方向に回転される。
【００４０】
この条件下において、式(2)に当てはめると、重量Ｗはウエブ２６に加えられる力Ｆ１とＦ２の合計となる。従って、仕事量の大きさＬは、Ｌ＝μ（Ｆ１＋Ｆ２）Ｓ・・・(3)となる。
【００４１】
次に、移動距離Ｓは、ウエブ２６とラビングローラ７２が逆方向に移動するので、移動距離Ｓはウエブ２６の走行距離とラビングローラ７２の回転に伴う距離との合計となる。ウエブ２６の走行速度Ｖ（ｍ／ｍｉｎ）、ラビングローラ７２の半径ｒ（ｍ）、回転数Ｎ（ｒｐｍ）とすると、一分間当たりの移動距離Ｓは、Ｓ＝Ｖ＋２πｒＮ・・・(4)となる。これを(3)式に代入すると、一分間当たりの仕事量Ｌｍは、Ｌｍ＝μ（Ｆ１＋Ｆ２）（Ｖ＋２πｒＮ）・・・(5)となる。
【００４２】
最後にＦ１及びＦ２を求める。Ｆ１は、ラップ角θ（°）、搬送張力Ｔ（Ｎ）、ラビングローラ７２の半径ｒ（ｍ）、ウエブのベース幅ｗ（ｍ）とすると、Ｆ１＝１８０Ｔ／πθ・・・(6)となる。また、Ｆ２は、エアノズル５０からのエアプレス圧Ｐ（Ｐａ）、エアプレス幅Ｓ０（ｍ）、ウエブのベース幅ｗ（ｍ）とすると、Ｆ２＝Ｐ・Ｓ０・ｗ・・・(7)となる。式(6)及び(7)を式(5)に代入すると、単位面積当たりのラビング仕事量Ｌｓは、Ｌｓ＝μ（１８０Ｔ／πθ＋Ｐ・Ｓ０・ｗ）（Ｖ＋２πｒＮ）・・・(8)となる。
【００４３】
本発明は、単位面積当たりのラビング仕事量Ｌｓを３００〜６００Ｎｍ/ｍ２の範囲内に制御して光学補償フィルムが製造される。
【００４４】
本発明の光学補償フィルムの製造方法は、上述のラビング仕事量が、ラビング処理後の液晶化合物層の消光度に基づいて制御されることを一つの特徴としている。発明者は、鋭意努力した結果、ラビング仕事量と液晶化合物層の消光度が、一定の関係を有することを見出した。
【００４５】
図５は、ラビング仕事量と配向度（消光度）との関係を示すグラフである。このグラフから明らかなように、ラビング仕事量が３００〜６００Ｎｍ/ｍ２の範囲内においては、消光度の値は低く０．００２０（％）以下である。消光度の値が０．００２０（％）以下であれば、製品として品質の許容範囲内のレベルにあることが確認された。
【００４６】
消光度とは、「本発明の光学補償フィルムの消光度をいい、クロスニコルに配置した２枚の偏光板間に、透過率が最小になるように本発明の光学補償フィルムを配置した時に測定される透過率である。透過率の測定波長は５５０ｎｍであり、パラニコル配置の偏光板の透過率を１００％とする。」をいい、光学補償フィルムの輝点欠陥、すなわち、液晶化合物の配向不良に伴う光漏れ程度を表していることになる。つまり、消光度をモニターすることは最終製品に近い状態を観察することを意味し、その観察結果がラビングローラの回転数の処理に反映されるので、輝点欠陥の少ない光学補償フィルムの安定した製造が可能となる。
【００４７】
実際の消光度のモニターリングは、以下の手順で行われる。即ち、クロスニコルに配置した２枚の偏光板間に、透過率が最小になるように本発明の光学補償フィルムを配置し、その透過率を測定する。なお、透過率の測定波長は５５０ｎｍであり、パラニコル配置の偏光板の透過率を１００％とする。
【００４８】
図６は、本発明に使用されるラビング布１の構成を示す説明図である。このラビング布材１は、地組織の経糸３と地組織の緯糸４とが格子状に織られた基布にパイル糸２が織り込まれたものである。一般的には、パイル糸２は経糸３の方向に沿うよう織り込まれている。パイル糸２の長さは通常１．５ｍｍ〜２．０ｍｍの長さを有している。ラビング布材１はロール上に巻き取られラビング布原反５となる。
【００４９】
基布及びパイル糸としては、たとえばナイロン６・６（登録商標）等のポリアミド系、ポリエチレンテレフタレート等のポリエステル系、ポリエチレン等のポリオレフィン系、ポリビニルアルコール系、ポリ塩化ビニリデン系、ポリ塩化ビニル系、ポリアクリロニトリル、アクリルアミド、メタクリルアミド等のアクリル系、ポリシアン化ビニリデン系、ポリフルオロエチレン系、ポリウレタン系等の合成繊維、絹、木綿、羊毛、セルロース系、セルロースエステル系等の天然繊維、再生繊維（レーヨン、アセテート等）の中から選ばれる１種又は２種以上を組み合わせた繊維が使用される。
【００５０】
次に、本発明に使用される光学補償フィルムの素材について説明する。本発明のラビン方法の対象となる光学補償フィルムは、透明樹脂フィルム、その上に設けられた配向膜及び配向膜上に形成されたディスコネマティック相の液晶層（ 光学異方層とも言う）から構成されている。
【００５１】
上記透明樹脂フィルムの材料としては、透明である限りどのような材料でも使用することができる。光透過率が８０％以上を有する材料が好ましく、特に正面から見た時に光学的等方性を有するものが好ましい。
【００５２】
従って、透明樹脂フィルムは、小さい固有複屈折を有する材料から製造することが好ましい。このような材料としては、セルローストリアセテート｛市販品の例、ゼオネックス（日本ゼオン（株）製）、ＡＲＴＯＮ（日本合成ゴム（株）製）及びフジタック（富士フイルム（株）製）｝を使用することができる。更に、ポリカーボネート、ポリアリレート、ポリスルフォン及びポリエーテルスルホンなどの固有複屈折率の大きい素材であっても、溶液流延、溶融押し出し等の条件、更には縦、横方向に延伸状検討を適宜設定することにより、使用することができる。
【００５３】
透明支持体（透明樹脂フィルム）面内の主屈折率をｎｘ、ｎｙ、厚さ方向の主屈折率をｎｚ、フィルムの厚さをｄとしたとき、三軸の主屈折率の関係がｎｚ＜ｎｙ＝ｎｘ（負の一軸性）を満足し、式｛（ｎｘ＋ｎｙ）／２−ｎｚ｝×ｄで表されるレターデーションが、２０ｎｍから４００ｎｍ（好ましくは３０〜１５０ｎｍ）であることが好ましい。
【００５４】
ただし、ｎｘとｎｙの値は厳密に等しい必要はなく、ほぼ等しければ充分である。具体的には、｜ｎｘ−ｎｙ｜／｜ｎｘ−ｎｚ｜≦０．３であれば実用上問題はない。｜ｎｘ−ｎｙ｜×ｄで表される正面レターデーションは、５０ｎｍ以下であることが好ましく、２０ｎｍ以下であることが更に好ましい。
【００５５】
配向膜は、一般に透明支持体上に設けられる。配向膜は、その上に設けられる液晶性ディスコティック化合物の配向方向を規定するように機能する。そしてこの配向が、光学補償フィルムから傾いた光軸を与える。
【００５６】
配向膜としては、有機化合物（好ましくはポリマー）のラビング処理された層を挙げることができる。
【００５７】
配向膜形成材料の有機化合物の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、カルボキシメチルセルロース、ポリエチレン、ポリプロピレン及びポリカーボネート等のポリマー及びシランカップリング剤等の化合物を挙げることができる。
【００５８】
好ましいポリマーの例としては、ポリイミド、ポリスチレン、スチレン誘導体のポリマー、ゼラチン、ポリビニルアルコール及びアルキル基（炭素原子数６以上が好ましい）を有する変性ポリビニルアルコールを挙げることができる。これらのポリマーの層をラビング処理することにより得られる配向膜は、液晶性ディスコティック化合物を斜めに配向させることができる。
【００５９】
光学補償フィルムにおいて、ディスコティックネマティック相の液晶層が、配向膜上に形成される。液晶層は、液晶性ディスコティック化合物を配向後冷却固化させる、あるいは重合性の液晶性ディスコティック化合物の重合（硬化）により得られる負の複屈折を有する層である。
【００６０】
上記のディスコティック化合物の例としては、Ｃ．Ｄｅｓｔｒａｄｅらの研究報告、Ｍｏｌ．Ｃｒｙｓｔ．、７１巻、１１１頁（１９８１年）に記載されているベンゼン誘導体、Ｃ．Ｄｅｓｔｒａｄｅらの研究報告、Ｍｏｌ．Ｃｒｙｓｔ．、１２２巻、１４１頁（１９８５年）、Ｐｈｙｓｉｃｓｌｅｔｔ．、Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７ ０ 頁（１９８４ 年）に記載されたシクロヘキサン誘導体及びＪ．Ｍ．Ｌｅｈｎらの研究報告、Ｊ．Ｃｈｅｍ．、Ｃｏｍｍｕｎ．、１７９４頁（１９８５年）、Ｊ．Ｚｈａｎｇらの研究報告、Ｊ．Ａｍ．Ｃｈｅｍ．Ｓｏｃ．、１１６巻、２６５５頁（１９９４年）に記載されているアザクラウン系やフェニルアセチレン系マクロサイクルなどを挙げることができる。
【００６１】
上記ディスコティック（円盤状）化合物は、一般的にこれらを分子中心の母核とし、直鎖のアルキル基やアルコキシ基、置換ベンゾイルオキシ基等がその直鎖として放射線状に置換された構造であり、液晶性を示し、一般的にディスコティック液晶とよばれるものが含まれる。ただし、分子自身が負の一軸性を有し、一定の配向を付与できるものであれば上記記載に限定されるものではない。
【実施例】
【００６２】
本発明の実施例では、ポリメチルメタクリレートからなる配向膜形成材料を透明支持体であるセルローストリアセテート上に塗布し、ラビング処理を施した。ラビング処理した配向膜上にディスコティック液晶を形成した。
【００６３】
図７の表は、本発明の実施例１及び２と比較例１についての処理開始から経時、その時のラビングロールの回転数、ラビング仕事量及び輝点計数値をまとめて一覧表としたものである。
【００６４】
実施例１では、ラビング処理開始から２分間は回転数５３０ｒｐｍ、仕事量３９７Ｎｍ／ｍ２でラビング処理を行った。２分経過後は回転数４７０ｒｐｍ、仕事量３５９Ｎｍ／ｍ２でラビング処理を行った。一方、実施例２では、ビング処理開始から２分間は回転数６７０ｒｐｍ、仕事量３５９Ｎｍ／ｍ２でラビング処理を行った。２分経過後は回転数４７０ｒｐｍ、仕事量３５９Ｎｍ／ｍ２でラビング処理を行った。
【００６５】
比較例１では、ラビング処理開始から２分間は回転数４７０ｒｐｍ、仕事量３５９Ｎｍｍ２でラビング処理をい、２分経過後も回転数４７０ｒｐｍ、仕事量３５９Ｎｍ／ｍ２でラビング処理を行った。
【００６６】
実施例１，２及び比較例１の輝点計数値から明らかなように、実施例１，２のラビング開始から２分間における輝点計数値は比較例１に比べて小さい。これは、実施例１，２のラビング処理が配向膜規制力を適切にした条件であることを示している。
【図面の簡単な説明】
【００６７】
【図１】本発明に係る光学補償フィルムの製造ラインを示す説明図
【図２】本発明おけるラビング処理を示す説明図
【図３】仕事量の算出方法を示す説明図。
【図４】ラビング処理装置の要部拡大図
【図５】ラビング仕事量と配向度（消光度）との関係を示すグラフ
【図６】ラビング布の構成を示す説明図
【図７】実施例の条件及び評価をまとめた表図
【符号の説明】
【００６８】
２０・・・光学フィルムの製造ライン、２１Ａ，２１Ｂ・・・塗布装置、２５Ａ，２５Ｂ・・・除塵機、２６・・・ウエブ、５０・・・ノズル、６６・・・送り出し機、６８・・・ガイドローラ、７０・・・ラビング処理装置、７２・・・ラビングローラ、７６Ａ，７６Ｂ・・・乾燥ゾーン、７８Ａ，７８Ｂ・・・加熱ゾーン、８０・・・紫外線ランプ、８２・・・巻取り機、８６，８８・・・バックアップローラ、９０・・・検査装置、９２・・・ラミネート機、９４・・・保護フィルム
【図１】
2009003368.tif 000003
【図２】
2009003368.tif 000004
【図３】
2009003368.tif 000005
【図４】
2009003368.tif 000006
【図５】
2009003368.tif 000007
【図６】
2009003368.tif 000008
【図７】
2009003368.tif 000009